도포제 A 를 편광자 적층 체 A 의 편광자 쪽 면 에 , 경화 후 의 두께 가 5 ㎛ 가 되 도록 도포 하 고 , 60 ℃ 및 120 초 의 조건 하 에서 건조 시켰 다 . 이렇게 하 여 , 편광자 적층 체 A 상 에 도포제 A 로 이루어진 경화물 ( 고 화물 ) 층 이 형성 된 샘플 A 를 제작 하 였 다 . 마찬가지 로 , 도포제 B 내지 F 를 이용 하 여 샘플 B 내지 F 를 제조 하 였 다 . 상기 제작 한 샘플 A 내지 F 을 이용 하 여 하 기 의 방법 으로 압축 탄성 률 을 측정 하 고 측정 으로부터 얻 어 진 압축 탄성 률 의 값 을 지 지체 A 내지 F 의 23 ℃ 에서 의 압축 탄성 률 로 정의 하 였 다 .